Composition aqueuse R comprenant : au moins un polymère A α-sulfoné préparé dans l’eau par une réaction de polymérisation d’au moins un monomère M choisi parmi acide acrylique, acide méthacrylique, un sel d’acide acrylique, un sel d’acide méthacrylique et leurs combinaisons, en présence d’au moins un composé initiateur et d’au moins un composé soufré T comprenant du soufre au degré d’oxydation IV, au moins un composé B choisi parmi un acide sulfo-carboxylique, un sel d’acide sulfo-carboxylique et leurs combinaisons, présent en une quantité molaire supérieure à 2 % par rapport à la quantité molaire de soufre IV, au moins un composé C choisi parmi un composé monofonctionnel C1 choisi parmi monoalcools et monoamines, un composé polyfonctionnel C2 choisi parmi polyols, polyamines, aminoalcools, (polyamino)alcools, amino(polyalcools), oses et osides et les combinaisons de composés C1 et C2. Composition R selon la revendication 1 pour laquelle : le polymère A est choisi parmi un polymère A1 α-ω-disulfoné, un polymère A2 α-monosulfoné et leurs combinaisons, ou le polymère A a une masse moléculaire moyenne en poids Mw (mesurée par CES) inférieure à 20 000 g/mol, de préférence inférieure à 15 000 g/mol, inférieure à 10 000 g/mol, plus préférentiellement inférieure à 7 000 g/mol ou inférieure à 6 000 g/mol, ou le polymère A a une masse moléculaire moyenne en poids Mw (mesurée par CES) supérieure à 1 000 g/mol ou supérieure à 1 200 g/mol, ou le polymère A a un indice de polymolécularité IP (mesuré par CES) inférieur à 4 ou allant de 1,2 à 4 ou de 1,5 à 4 ; de 1,2 à 3 ou de 1,5 à 3 ; de 1,2 à 2,5 ou bien encore de 1,5 à 2,5. Composition R selon l’une des revendications 1 ou 2 pour laquelle : le monomère M est choisi parmi l’acide acrylique, un sel d’acide acrylique et leurs combinaisons, ou bien une combinaison d’acide acrylique ou d’un sel d’acide acrylique avec l’acide méthacrylique ou avec un sel de l’acide méthacrylique, ou le monomère M est combiné à au moins un autre monomère choisi parmi acétate de vinyl, acrylate d’ethyl, acrylate de methyl, hydroxyethylmethacrylate, hydroxyethylacrylate, hydroxypropylmethacrylate, hydroxypropylacrylate, acide 2-acrylamido-2-methylpropane sulfonique (AMPS), acide maléique, anhydride maléique, acide itaconique et leurs combinaisons, ou le monomère M est choisi parmi l’acide acrylique, un sel d’acide acrylique et leurs combinaisons, combiné à au moins un autre monomère choisi parmi acétate de vinyl, acrylate d’ethyl, acrylate de methyl, hydroxyethylmethacrylate, hydroxyethylacrylate, hydroxypropylmethacrylate, hydroxypropylacrylate, acide 2-acrylamido-2-methylpropane sulfonique (AMPS), acide maléique, anhydride maléique, acide itaconique et leurs combinaisons, ou le composé soufré T est choisi parmi hydrogénosulfite de lithium, hydrogénosulfite de sodium, hydrogénosulfite de postassium, hydrogénosulfite d’ammonium, di(hydrogénosulfite) de calcium, di(hydrogénosulfite) de magnésium et leurs combinaisons, ou la réaction de polymérisation est réalisée à une température supérieure à 30°C et inférieure à 100°C, de préférence inférieure à 90°C, plus préférentiellement inférieure à 80°C ou à 75°C, ou pour laquelle le polymère A est préparé en présence d’au moins un composé initiateur choisi parmi un peroxyde (par exemple peroxyde d’hydrogène), un hydroperoxyde (par exemple hydroperoxyde de tert -butyl), un persulfate (par exemple persulfate de sodium, persulfate d’ammonium, persulfate de potassium), leurs combinaisons et leurs associations avec un sel métallique, de préférence un sel métallique choisi parmi un sel de fer (par exemple Fe II ou Fe III), un sel de cuivre (par exemple Cu I ou Cu II) et leurs combinaisons, ou le polymère A est non-neutralisé ou le polymère A est partiellement ou totalement neutralisé. Composition R selon l’une des revendications 1 à 3 pour laquelle : la quantité molaire de composé soufré T, de préférence la quantité molaire de soufre IV, est comprise entre 1% et 15%, de préférence entre 1,5% et 12%, par rapport à la quantité molaire totale de monomères mis en œuvre, de préférence la quantité molaire de composé soufré T, de préférence la quantité molaire de soufre IV, est comprise entre 1% et 15%, de préférence entre 1,5% et 12%, par rapport à la quantité molaire totale de groupements insaturés des monomères mis en œuvre. Composition R selon l’une des revendications 1 à 4 pour laquelle le composé B est choisi parmi les acides sulfo-carboxy-aromatiques et les acides sulfo-carboxy-alkyliques, de préférence l’acide 3-sulfopropionique, l’acide 3-sulfo-2-methyl-propionique, l’acide sulfo-succinique, et leurs combinaisons, ou bien est un sel du composé B choisi parmi sel de sodium, sel de potassium, sel de lithium, sel de calcium, sel de magnésium et sel d’ammonium, de préférence le sel de sodium ou le sel d’ammonium. Composition R selon l’une des revendications 1 à 5 comprenant : une quantité molaire de composé B supérieure à 5%, de préférence supérieure à 10% ou à 15%, plus préférentiellement supérieure à 20% ou à 25%, par rapport à la quantité molaire de soufre IV, ou une quantité molaire de composé B inférieure à 60%, de préférence inférieure à 50% ou à 40%, par rapport à la quantité molaire de soufre IV. Composition R selon l’une des revendications 1 à 6 pour laquelle : le composé C1 est un composé de formule I : dans laquelle : T 1 représente indépendamment un groupement C 5 -C 32 -aromatique, un groupement C 1 -C 32 -alkyl linéaire ou ramifié, T 2 représente indépendamment OH ou NH 2 , L 1 représente indépendamment un groupement choisi parmi (CH 2 -CH 2 O) x , (CH 2 CH(CH 3 )O) y , (CH(CH 3 )CH 2 O) z et leurs combinaisons et x, y et z, identiques ou différents, représentent indépendamment un nombre entier ou décimal compris entre 0 et 150, x est non-nul et la somme x+y+z est comprise entre 10 et 150, ou le composé C1 a une masse moléculaire allant de 300 à 6 000 g/mol, de préférence de 500 à 5 000 g/mol ou de 1 000 à 3 000 g/mol, ou le composé C2 est choisi parmi glycérol polyalkylèneglycol (de préférence glycérol polyéthylèneglycol, polypropylèneglycol, polybutylèneglycol), pentaérythrytol, triéthanolamine et leurs combinaisons, ou le composé C2 a une masse moléculaire allant de 50 à 1 000 g/mol, de préférence de 55 à 500 g/mol ou de 55 à 250 g/mol. Composition R selon l’une des revendications 1 à 7 pour laquelle la quantité molaire de composé C va de 5% à 100%, de préférence de 10% à 100% ou de 10% à 90% ou de 20% à 100% ou de 20% à 80% par rapport à la quantité molaire totale de groupements carboxyliques du polymère A, ou pour laquelle la quantité molaire de composé C va de 5% à 100%, de préférence de 10% à 100% ou de 10% à 90% ou de 20% à 100% ou de 20% à 80% par rapport à la quantité molaire totale de monomères. Composition R selon l’une des revendications 1 à 8 comprenant également au moins un composé choisi parmi l’acide 2-sulfoacétique, l’acide para-toluènesulfonique (APTS), l’acide sulfurique, leurs sels et leurs combinaisons. Composition R selon l’une des revendications 1 à 9 ne comprenant pas de composé urée-formaldéhyde ou de formaldéhyde ou ne comprenant pas de composé comprenant du phosphore au degré d’oxydation I ou ne comprenant pas de composé comprenant du phosphore au degré d’oxydation III ou ne comprenant pas de composé comprenant du phosphore au degré d’oxydation V. Composition R selon l’une des revendications 1 à 9 choisie parmi une composition R1 préparée au moyen d’un composé C1 et une composition R2 préparée au moyen d’un composé C2. Méthode de préparation d’une composition aqueuse R selon l’une des revendications 1 à 11 comprenant : la préparation d’un polymère A selon l’une des revendications 1 à 6, le maintien, ou l’éventuelle addition, dans la dispersion aqueuse de polymère A d’au moins un composé B choisi parmi un acide sulfo-carboxylique, un sel d’acide sulfo-carboxylique et leurs combinaisons et leurs sels l’addition d’au moins un composé C choisi parmi un composé monofonctionnel C1 choisi parmi monoalcools et monoamines, un composé polyfonctionnel C2 choisi parmi polyols, polyamines, aminoalcools, (polyamino)alcools, amino(polyalcools), oses et osides et les combinaisons de composés C1 et C2. Méthode de préparation d’un composé ester ou amide comprenant la préparation d’une composition R selon la revendication 12 puis la réaction, par chauffage à une température supérieure à 100°C du polymère A α-sulfoné et du composé C en présence du composé B, de préférence à un pH inférieur à 7, plus préférentiellement à un pH inférieur à 5. Méthode de préparation selon la revendication 13 mise en oeuve avec : un composé C1 et à une température de chauffage allant de 100 à 230°C ou de 120 à 200°C, ou un composé C2 et à une température de chauffage allant de 100 à 280°C, de préférence de 150 à 270°C ou de 170 à 250°C. allant de 100 à 250°C, de préférence de 150 à 240°C ou de 170 à 230°C. Composé préparé selon la méthode d’une des revendications 13 ou 14, de préférence poly(carboxylate ether), poly(amide ether), composé ester réticulé ou composé amide réticulé, préparé selon la méthode d’une des revendications 13 ou 14.